(57)【特許請求の範囲】
【請求項１】
構造式（１）：
0006483274.tif 000007
式中、
Ｒ１〜Ｒ１４は、それぞれ独立して、Ｃ１〜Ｃ２０アルキル、Ｃ１〜Ｃ２０アルコキシル、Ｃ３〜Ｃ２０シクロアルキルおよびＣ７〜Ｃ２２アラルキルからなる群から選択され、
ａは、０〜１０００の整数であり、
ｂは、０〜１０００の整数であり、
ｌは、０〜１０００の整数であり、
ｍは、１〜１０００の整数であり、
ｎは、１〜１５００の整数であり、
ただし、ａ、ｂ、ｌおよびｍの少なくとも１つが、５０以上の整数であり、
Ａ１およびＡ２は、それぞれ独立して、式（２）：
（Ｒ１５）ｃ（Ｒ１６）ｄ（Ｒ１７）ｅＲ１８          （２）
で表され、
式中、
Ｒ１５は、Ｃ１〜Ｃ２０アルキレンであり、
Ｒ１６は、Ｃ６〜Ｃ２１アリーレンであり、
Ｒ１７は、Ｃ１〜Ｃ２０アルキレンであり、
Ｒ１８は、（メタ）アクリルオキシであり、
ｃは、０〜１０の整数であり、
ｄは、０〜１０の整数であり、および
ｅは、０〜１０の整数である、
で表されるポリオルガノシロキサン。
【請求項２】
ｎは、１００〜１５００の整数である、請求項１に記載のポリオルガノシロキサン。
【請求項３】
Ｒ１〜Ｒ１４が、それぞれ独立して、Ｃ１〜Ｃ８アルキルおよびＣ１〜Ｃ８アルコキシルからなる群から選択される、請求項１に記載のポリオルガノシロキサン。
【請求項４】
ｃが、１〜５の整数であり、ｄが、１〜５の整数であり、ｅが１〜５の整数である、請求項１〜３のいずれか一項に記載のポリオルガノシロキサン。
【請求項５】
ｎが、４３０であり、ｍおよびａが、６８であり、ｌおよびｂが、０であり、Ａ１およびＡ２が、アクリルオキシプロピルであり、Ｒ２、Ｒ３、Ｒ５〜Ｒ１４が、メチルであり、Ｒ１およびＲ４がメトキシである、請求項１に記載のポリオルガノシロキサン。
【請求項６】
ｎ、ａおよびｍが、１９０であり、ｌおよびｂが、０であり、Ａ１およびＡ２がメタクリルオキシメチルであり、Ｒ１〜Ｒ１４が、メチルである、請求項１に記載のポリオルガノシロキサン。
【請求項７】
（１）シラノール末端ポリオルガノシロキサンを（メタ）アクリルオキシを有するアルコキシシランでエンドキャッピングする工程；
（２）シラノール末端ポリオルガノシロキサンと反応させることによって、工程（１）で得られたポリオルガノシロキサンの鎖を伸長する工程；および
（３）工程（２）で得られた生成物に含まれる残留シラノール基をエンドキャップする工程を含む請求項１〜６のいずれか一項に記載のポリオルガノシロキサンの調製方法。
【請求項８】
工程（１）におけるシラノール末端ポリオルガノシロキサンが、α、ω−ヒドロキシル末端ポリジメチルシロキサンまたはω−ヒドロキシル末端ポリジメチルシロキサンである、請求項７に記載の方法。
【請求項９】
工程（２）におけるシラノール末端ポリオルガノシロキサンが、α、ω−ヒドロキシル末端ポリジメチルシロキサンまたはω−ヒドロキシル末端ポリジメチルシロキサンである、請求項７または８に記載の方法。
【請求項１０】
（ａ）請求項１〜６のいずれか一項に記載のポリオルガノシロキサン、
（ｂ）光開始剤、
（ｃ）湿気触媒、
（ｄ）反応性可塑剤、および
（ｅ）任意に、湿気架橋剤を含む、湿気および放射線硬化性組成物。
【請求項１１】
成分（ａ）が、請求項１〜６のいずれか一項に記載の各ポリオルガノシロキサンの異なるポリオルガノシロキサン混合物である、請求項１０に記載の湿気および放射線硬化性組成物。
【請求項１２】
成分（ａ）が、異なるポリオルガノシロキサンの混合物を含み、各ポリオルガノシロキサンが、
（ｉ）ｎ＝４３０、ｍおよびａ＝６８、ｌおよびｂ＝０、Ａ１およびＡ２＝アクリルオキシプロピル、Ｒ１およびＲ４＝メトキシ、およびＲ２、Ｒ３、Ｒ５〜Ｒ１４＝メチル；
（ｉｉ）ｎ＝４３０、ｌ、ｍおよびａ＝６８、ｂ＝０、Ａ１およびＡ２＝アクリルオキシプロピル、Ｒ１〜Ｒ３およびＲ５〜Ｒ１４＝メチル、およびＲ４＝メトキシ；
（ｉｉｉ）ｎ＝４３０、ｌ、ｍ、ａおよびｂ＝６８、Ａ１およびＡ２＝アクリルオキシプロピル、Ｒ１〜Ｒ１４＝メチル；
（ｉｖ）ｎ＝４３０、ｍ＝６８、ａ、ｂおよびｌ＝０、Ａ１およびＡ２＝アクリルオキシプロピル、Ｒ１＝メトキシ、Ｒ２〜Ｒ１４＝メチル；
（ｖ）ｍおよびｎ＝４３０、ａ＝６８、ｂおよびｌ＝０、Ａ１およびＡ２＝アクリルオキシプロピル、Ｒ１およびＲ４＝メトキシ、およびＲ２、Ｒ３、Ｒ５〜Ｒ１４＝メチル；
（ｖｉ）ｎ、ａおよびｍ＝１９０、ｌおよびｂ＝０、Ａ１およびＡ２＝メタクリルオキシメチル、Ｒ１〜Ｒ１４＝メチル；
（ｖｉｉ）ｎ＝１９０、ｍ＝１９０、ｌ、ａおよびｂ＝０、Ａ１およびＡ２＝メタクリルオキシメチル、Ｒ１〜Ｒ３およびＲ５〜Ｒ１４＝メチルおよびＲ４＝メトキシ；および
（ｖｉｉｉ）ｍおよびｎ＝１９０、ｌ、ａおよびｂ＝０、Ａ１およびＡ２＝メタクリルオキシメチル、Ｒ１〜Ｒ１４＝メチルである
から選択される請求項１０に記載の湿気および放射線硬化性組成物。
【請求項１３】
成分（ａ）が、成分の全重量に基づき、２０〜９０重量％の量で存在する、請求項１０に記載の湿気および放射線硬化性組成物。
【請求項１４】
成分（ｄ）が、成分の全重量に基づき、１０〜６０重量％の量で存在する、請求項１０〜１３のいずれか一項に記載の湿気および放射線硬化性組成物。
【請求項１５】
成分（ｅ）が、成分の全重量に基づき、１〜５重量％の量で存在する、請求項１０〜１４のいずれか一項に記載の湿気および放射線硬化性組成物。
【請求項１６】
組成物が、成分の全重量に基づき、５〜３０重量％の量で存在する鎖伸長剤をさらに含む、請求項１０〜１５のいずれか一項に記載の湿気および放射線硬化性組成物。
【請求項１７】
請求項１０〜１６のいずれか一項に記載の湿気および放射線硬化性接着剤組成物の硬化反応生成物。
【請求項１８】
少なくとも１つの表面上が、請求項１０〜１６のいずれか一項に記載の湿気および放射線硬化性接着剤組成物または請求項１７に記載の硬化生成物で被覆された被覆基材。
【発明の詳細な説明】
【技術分野】
【０００１】
本発明は、ポリオルガノシロキサンおよびそれを含む湿気および放射線硬化性接着剤組成物に関し、特に、ハンドヘルドデバイスおよびディスプレイ（ＨＨＤＤ）用の液体光学的透明接着剤（ＬＯＣＡ）に使用されるポリオルガノシロキサンおよび湿気および放射線硬化性接着剤組成物に関する。
【背景技術】
【０００２】
ディスプレイ用途では、光学的透明接着剤（ＯＣＡ）または液体光学的透明接着剤（ＬＯＣＡ）が、通常、タッチパネルまたはカバーガラスを基板に接着するのに使用され、ひずみの影響を受けやすい。ＨＨＤＤの分野で使用される光学的透明接着剤は、長期間の使用後、特に長時間の温度／湿度変化の後の大きなディスプレイの光漏れの潜在的な問題を有する。根本的な原因は、歪みに敏感な基板と接着剤にかかる応力の蓄積である。この応力は、基板中の分子の配向の変化をもたらす。その結果、光の経路が変化し、デバイスからの光がエッジに導かれ、次に画像の品質が低下する。
【０００３】
応力の蓄積を著しく減少または排除し、光漏れを避けることができるＬＯＣＡを提供するために、多くの努力がなされてきた。
【０００４】
例えば、米国特許出願公開第２０１３０２７１８２８号明細書には、光学フィルム、例えば感圧接着剤（ＰＳＡ）フィルムと、光学フィルムに隣接して配置された第１の液体光学的透明接着剤（ＬＯＣＡ）を含む光学的結合層が開示されている。ＬＯＣＡは、ＰＳＡおよび偏光子の応力を緩和するために用いられた。しかし、ＰＳＡとＬＯＣＡの両方の適用の２つのステップが必要となるため、プロセスはより複雑になる。さらに、ＬＯＣＡは即座に硬化し、被覆中のＰＳＡからの応力および硬化中のＬＯＣＡからの応力が加算される。米国特許第５，７９５，６５０号明細書には、基材層と、感圧接着剤組成物および可塑剤を含有する感圧接着剤層とを含む感圧接着剤シートが開示されており、感圧接着剤層の感圧接着剤組成物の主ポリマーの重量平均分子量は６００，０００〜２，０００，０００である。可塑剤は、偏光子の収縮による応力を緩和するのに有効であると考えられている。しかし、応力緩和能力を有するＰＳＡを、偏光子ユニット内の蓄積応力を緩和するために使用することは、高温高湿条件下での気泡の形成および成長およびエッジリフティングに耐えるには不十分な耐久性を示す。
【０００５】
米国特許第６，８００，３６６号明細書は、正の応力光学係数を有する成分を含むアクリル系ＰＳＡ組成物を開示している。成分を導入する目的は、偏光子およびＰＳＡにおける応力によって引き起こされる複屈折を補償することであった。しかし、熱サイクル中の偏光子およびＰＳＡの構造が複雑に変化するため、補償の制御は正確ではない。また、光の漏れを避けることができない。
【０００６】
したがって、高温高湿下での高い透過率および高い安定性などの他の性能を維持しながら、応力および光漏れの蓄積の問題を解決することができる改良された接着剤組成物の開発が依然として求められている。
【発明の概要】
【課題を解決するための手段】
【０００７】
本発明の一態様は、構造式（１）で表されるポリオルガノシロキサンである。
【０００８】
【化１】
0006483274.tif 000002
式中、
Ｒ１〜Ｒ１４は、それぞれ独立して、Ｃ１〜Ｃ２０アルキル、Ｃ１〜Ｃ２０アルコキシル、Ｃ２〜Ｃ２０アルケニル、Ｃ３〜Ｃ２０シクロアルキル、Ｃ７〜Ｃ２２アラルキルおよび（メタ）アクリルオキシからなる群から選択され、
ａは、０〜１０００の整数であり、
ｂは、０〜１０００の整数であり、
ｌは、０〜１０００の整数であり、
ｍは、１〜１０００の整数であり、
ｎは、１〜１５００の整数であり、
Ａ１およびＡ２は、それぞれ独立して、式（２）：
（Ｒ１５）ｃ（Ｒ１６）ｄ（Ｒ１７）ｅＲ１８          （２）
で表され、
式中、
Ｒ１５は、Ｃ１〜Ｃ２０アルキレンであり、
Ｒ１６は、Ｃ６〜Ｃ２１アリーレンであり、
Ｒ１７は、Ｃ１〜Ｃ２０アルキレンであり、
Ｒ１８は、（メタ）アクリルオキシであり、
ｃは、０〜１０の整数であり、
ｄは、０〜１０の整数であり、および
ｅは、０〜１０の整数である。
【０００９】
別の態様は、本発明のポリオルガノシロキサンの製造方法であって、
（１）シラノール末端ポリオルガノシロキサンを（メタ）アクリルオキシ基を有するアルコキシシランでエンドキャッピングする工程；
（２）シラノール末端ポリオルガノシロキサンと反応させることによって、工程（１）で得られたポリオルガノシロキサンの鎖を伸長する工程；および
（３）工程（２）で得られた生成物に含まれる残留シラノール基をエンドキャップする工程を含む方法である。
【００１０】
さらに別の態様は、湿気および放射線硬化性組成物であって、
（ａ）本発明のポリオルガノシロキサン、
（ｂ）光開始剤、
（ｃ）湿気触媒（ｍｏｉｓｔｕｒｅ  ｃａｔａｌｙｓｔ）、
（ｄ）反応性可塑剤、および
（ｅ）任意に、湿気架橋剤（ｍｏｉｓｔｕｒｅ  ｃｒｏｓｓｌｉｎｋｅｒ）を含む組成物である。
【００１１】
さらに別の態様は、本発明による湿気および放射線硬化性接着剤組成物の硬化反応生成物である。
【００１２】
さらにもう１つの態様は、少なくとも１つの表面上に、本発明による湿気および放射線硬化性接着剤組成物または硬化生成物でコーティングされたコートされた基材である。
【００１３】
さらに別の態様は、ディスプレイパネル、タッチパネルまたは光学デバイスを製造するための、本発明によるポリオルガノシロキサン、湿気および放射線硬化性接着剤組成物または硬化生成物の使用である。
【００１４】
本主題の他の特徴および態様は、以下により詳細に説明される。
【発明を実施するための形態】
【００１５】
＜詳細な説明＞
本考察は、例示的な実施態様の説明のみであり、本発明のより広い態様を限定するものではないことは、当業者には理解されるべきである。
【００１６】
本明細書で使用される場合、用語「Ｃ１〜Ｃ２０アルキル」は、部分中の炭素原子間に単結合のみを含む一価の直鎖又は分岐部分を意味し、例えば、Ｃ１〜Ｃ１８−、Ｃ１〜Ｃ１２−、Ｃ１〜Ｃ１０−、Ｃ１〜Ｃ８−、Ｃ１〜Ｃ６−またはＣ１〜Ｃ４−アルキルである。例えば、メチル、エチル、プロピル、イソプロピル、ｎ−ブチル、ｓｅｃ−ブチル、イソブチル、ｔｅｒｔ−ブチル、ｎ−ペンチル、ｎ−ヘキシル、ヘプチル、２，４，４−トリメチルペンチル、２−エチルヘキシル、ｎ−オクチル、ｎ−ノニル、ｎ−デシル、ｎ−ウンデシル、ｎ−ドデシル、ｎ−ヘキサデシル、ｎ−オクタデシルおよびｎ−エイコシルである。
【００１７】
本明細書で使用される場合、「Ｃ２〜Ｃ２０アルケニル基」は、少なくとも１つの不飽和を有する、２〜２０個の炭素原子を有する直鎖又は分岐鎖炭化水素を意味し、例えば、Ｃ２〜Ｃ１８−、Ｃ２〜Ｃ１２−、Ｃ２〜Ｃ１０−、Ｃ２〜Ｃ８−、Ｃ２〜Ｃ６−またはＣ２〜Ｃ４−アルケニルである。典型的な例は、ビニル、アリル、１−プロペン−２−イル、１−ブテン−４−イル、２−ブテン−４−イルおよび１−ペンテン−５−イルなどの基である。
【００１８】
本明細書中で使用される場合、用語「Ｃ１〜Ｃ２０アルコキシル」は、基−ＯＲ（式中、Ｒは、上記で定義したＣ１〜Ｃ２０アルキル）であり、例えば、Ｃ１〜Ｃ１８−、Ｃ１〜Ｃ１２−、Ｃ１〜Ｃ１０−、Ｃ１〜Ｃ８−、Ｃ１〜Ｃ６−またはＣ１〜Ｃ４−アルコキシルである。
【００１９】
本明細書で使用される場合、用語「Ｃ６〜Ｃ２０アリール」は、単環（例えば、フェニル）または多縮合（縮合）環を有する６〜２０個の炭素原子の一価の不飽和芳香族炭素環基を意味し、少なくとも１つの環は、芳香族（例えば、ナフチル、ジヒドロフェナントレニル、フルオレニルまたはアントリル）である。好ましい例には、フェニル、ナフチル、フェナントレニルなどが含まれる。
【００２０】
本明細書で使用される場合、用語「Ｃ７〜Ｃ２２アルキルアリール」は、メチルフェニル、エチルフェニル、メチルナフチル、エチルナフチルなどを含む、７〜２２個の炭素原子およびアルキル置換基を有するアリール基をいう。
【００２１】
本明細書で使用される場合、用語「Ｃ１〜Ｃ２０アルキレン」は、部分中の炭素原子間に単結合のみを含む二価の直鎖又は分岐部分を意味し、例えば、Ｃ１〜Ｃ１８−、Ｃ１〜Ｃ１２−、Ｃ１〜Ｃ１０−、Ｃ１〜Ｃ８−、Ｃ１〜Ｃ６−またはＣ１〜Ｃ４−アルキレンである。それらの例は、メチレン、エチレン、プロピレン、イソプロピレン、ｎ−ブチレン、ｓｅｃ−ブチレン、イソブチレン、ｔｅｒｔ−ブチレン、ｎ−ペンチレン、ｎ−ヘキシレン、ｎ−ヘプチレン、２，４，４−トリメチルペンチレン、２−エチルへキシレン、ｎ−オクチレン、ｎ−ノニレン、ｎ−デシレン、ｎ−ウンデシレン、ｎ−ドデシレン、ｎ−ヘキサデシレン、ｎ−オクタデシレンおよびｎ−エイコシレンである。
【００２２】
本明細書で使用される場合、用語「Ｃ６〜Ｃ２０アリーレン」は、単環（例えば、フェニレン）または多縮合（縮合）環を有する６〜２０個の炭素原子の二価の不飽和芳香族炭素環基を指し、少なくとも１つの環は、芳香族（例えば、ナフチレン、ジヒドロフェナントレニレン、フルオレニレン、またはアントリレン）である。好ましい例としては、フェニレン、ナフチレン、フェナントレニレンなどが挙げられる。
【００２３】
本明細書で使用される場合、用語「（メタ）アクリルオキシ基」とは、アクリルオキシおよびメタクリルオキシ基の両方を表す。
【００２４】
本明細書中で使用される場合、上記の基は、さらに置換されていても置換されていなくてもよい。置換されている場合、基上の水素原子は、アルキル、アルケニル、アルキニル、シクロアルキル、シクロアルケニル、シクロアルキニル、アリール、ヘテロアリール、ヘテロアリシクリル、アラルキル、ヘテロアラルキル、（ヘテロアリシクリル）アルキル、ヒドロキシ、保護ヒドロキシル、アルコキシ、アリールオキシ、アシル、エステル、メルカプト、アルキルチオ、アリールチオ、シアノ、ハロゲン、カルボニル、チオカルボニル、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、Ｃ−カルボキシ、保護Ｃ−カルボキシ、Ｏ−カルボキシ、イソシアナト、チオシアナト、イソチオシアナト、ニトロ、シリル、スルフェニル、スルフィニル、スルホニル、ハロアルキル、ハロアルコキシ、トリハロメタンスルホニル、トリハロメタンスルホンアミド、およびモノ−およびジ−置換アミノ基を含むアミノ、およびそれらの保護された誘導体から独立して選択される１以上の基である置換基で置換される。アリールが置換される場合、アリール基上の置換基は、シクロアルキル、シクロアルケニル、シクロアルキニルおよびヘテロシクリルを含む、アリール基に縮合した非芳香族環を形成することができる。
【００２５】
全てのパーセンテージ、部および比率は、特に明記しない限り、本発明の組成物の全重量に基づく。記載された成分に関連するすべてのそのような重量は、活性レベルに基づいており、したがって、市販の材料に含まれ得る担体または副生成物を含まない。
【００２６】
＜ポリオルガノシロキサン＞
一態様では、本開示は、一般に、構造式（１）で表されるポリオルガノシロキサンに関する。
【００２７】
【化２】
0006483274.tif 000003
式中、
Ｒ１〜Ｒ１４は、それぞれ独立して、Ｃ１〜Ｃ２０アルキル、Ｃ１〜Ｃ２０アルコキシル、Ｃ２〜Ｃ２０アルケニル、Ｃ３〜Ｃ２０シクロアルキル、Ｃ７〜Ｃ２２アラルキルおよび（メタ）アクリルオキシからなる群から選択され、
ａは、０〜１０００の整数であり、
ｂは、０〜１０００の整数であり、
ｌは、０〜１０００の整数であり、
ｍは、１〜１０００の整数であり、
ｎは、１〜１５００の整数であり、
Ａ１およびＡ２は、それぞれ独立して、式（２）：
（Ｒ１５）ｃ（Ｒ１６）ｄ（Ｒ１７）ｅＲ１８          （２）
で表され、
式中、
Ｒ１５は、Ｃ１〜Ｃ２０アルキレンであり、
Ｒ１６は、Ｃ６〜Ｃ２１アリーレンであり、
Ｒ１７は、Ｃ１〜Ｃ２０アルキレンであり、
Ｒ１８は、（メタ）アクリルオキシであり、
ｃは、０〜１０の整数であり、
ｄは、０〜１０の整数であり、および
ｅは、０〜１０の整数である。
【００２８】
一実施態様では、Ｒ１〜Ｒ１４は、それぞれ独立して、Ｃ１〜Ｃ２０アルキル、Ｃ１〜Ｃ２０アルコキシル、Ｃ２〜Ｃ２０アルケニル、Ｃ３〜Ｃ２０シクロアルキル、Ｃ７〜Ｃ２２アラルキルおよび（メタ）アクリルオキシからなる群から選択され、好ましくは、Ｃ１〜Ｃ８アルキル、Ｃ１〜Ｃ８アルコキシル、Ｃ２〜Ｃ８アルケニル、Ｃ３〜Ｃ８シクロアルキルおよびＣ７〜Ｃ１６アラルキルからなる群から選択され、さらに好ましくは、Ｃ１〜Ｃ６アルキルまたはＣ１〜Ｃ６アルコキシルである。
【００２９】
一実施態様では、Ｒ１〜Ｒ４の少なくとも１つは、Ｃ１〜Ｃ８アルコキシルであり、Ｒ１〜Ｒ１４の他は、それぞれ独立して、Ｃ１〜Ｃ８アルキル、Ｃ２〜Ｃ８アルケニル、Ｃ３〜Ｃ８シクロアルキルおよびＣ７〜Ｃ１６アラルキルからなる群から選択される。より好ましくは、Ｒ１〜Ｒ４の少なくとも２つは、Ｃ１〜Ｃ６アルコキシルであり、Ｒ１〜Ｒ１４の他は、それぞれ独立して、Ｃ１〜Ｃ６アルキルおよびＣ１〜Ｃ６アルコキシルから選択され、例えばメチル、エチル、プロピル、イソプロピル、ｎ−ブチル、ｓｅｃ−ブチル、イソブチル、ｔｅｒｔ−ブチル、ペンチル、ヘキシル、メトキシ、エトキシ、プロポキシ、ｎ−ブトキシ、ｓｅｃ−ブトキシ、イソブトキシ、ｔｅｒｔ−ブトキシ、ｎ−ペントキシ、ｎ−ヘキソキシなどである。
【００３０】
１つの好ましい実施態様において、Ｒ１〜Ｒ４の少なくとも２つはＣ１〜Ｃ６アルコキシルであり、好ましくはメトキシであり、Ｒ１〜Ｒ１４の他は独立してＣ１〜Ｃ６アルキル、好ましくはメチルである。
【００３１】
他の好ましい実施態様において、Ｒ１〜Ｒ１４は、それぞれ独立して、Ｃ１〜Ｃ６アルキル、好ましくはメチルである。
【００３２】
他の実施態様において、指数ａ、ｂ、ｌおよびｍは、それぞれ独立して１〜８００、好ましくは、５０〜４００の整数であり、ｎは１〜１２００、好ましくは、１００〜８００の整数である。
【００３３】
さらに別の実施態様において、式：
（Ｒ１５）ｃ（Ｒ１６）ｄ（Ｒ１７）ｅＲ１８          （２）
で表されるＡ１およびＡ２に関して、  
Ｒ１５は、Ｃ１〜Ｃ８アルキレン、好ましくはＣ１〜Ｃ４アルキレン、より好ましくはメチレンまたはエチレンである。Ｒ１６は、Ｃ６〜Ｃ９アルキレン、好ましくはフェニレンまたはナフタレンである。Ｒ１７は、Ｃ１〜Ｃ８アルキレン、好ましくはＣ１〜Ｃ４アルキレン、より好ましくはメチレンまたはエチレンである。指数ｃは１〜５、好ましくは１〜３の整数であり、ｄは０〜５、好ましくは０〜３の整数であり、ｅは０〜５、好ましくは０〜３の整数である。
【００３４】
１つの好ましい実施態様ではＲ１５は、メチレンであり、ａは３であり、ｂおよびｃは０であり、したがってＡ１およびＡ２はそれぞれ独立して（メタ）アクリルオキシプロピル基、好ましくはアクリルオキシプロピル基である。
【００３５】
別の好ましい実施態様では、Ｒ１５は、エチレンであり、Ｒ１６は、フェニレンであり、Ｒ１７は、メチレンであり、ａ、ｂおよびｃは１であり、したがってＡ１およびＡ２はそれぞれ独立して（メタ）アクリルオキシメチルフェネチル基、好ましくはアクリルオキシメチルフェネチル基である。
【００３６】
別の態様では、本発明は、式中、ｎ＝４３０、ｍおよびａ＝６８、ｌおよびｂ＝０であり、Ａ１およびＡ２＝アクリルオキシプロピル、Ｒ２、Ｒ３、Ｒ５〜Ｒ１４＝メチル、Ｒ１およびＲ４＝メトキシである式（１）で表されるポリオルガノシロキサンを提供する。
【００３７】
別の実施態様では、本発明は、式中、ｎ、ａおよびｍ＝１９０、ｌおよびｂ＝０、Ａ１およびＡ２＝メタクリルオキシメチル、Ｒ１〜Ｒ１４＝メチルである、式（１）で表されるポリオルガノシロキサンを提供する。
【００３８】
別の実施態様において、本発明は、ポリオルガノシロキサンの混合物を提供し、それぞれが、
式中、
（ｉ）ｎ＝４３０、ｍおよびａ＝６８、ｌおよびｂ＝０、Ａ１およびＡ２＝アクリルオキシプロピル、Ｒ１およびＲ４＝メトキシ、およびＲ２、Ｒ３、Ｒ５〜Ｒ１４＝メチル、
（ｉｉ）ｎ＝４３０、ｌ、ｍおよびａ＝６８、ｂ＝０、Ａ１およびＡ２＝アクリルオキシプロピル、Ｒ１〜Ｒ３およびＲ５〜Ｒ１４＝メチル、およびＲ４＝メトキシ、および
（ｉｉｉ）ｎ＝４３０、ｌ、ｍ、ａおよびｂ＝６８、Ａ１およびＡ２＝アクリルオキシプロピル、Ｒ１〜Ｒ１４＝メチルである、
式（１）で表される。
【００３９】
さらに別の実施態様において、本発明は、ポリオルガノシロキサンの混合物を提供し、それぞれが、
式中、
（ｉ）ｎ＝４３０、ｍおよびａ＝６８、ｌおよびｂ＝０、Ａ１およびＡ２＝アクリルオキシプロピル、Ｒ１およびＲ４＝メトキシ、およびＲ２、Ｒ３、Ｒ５〜Ｒ１４＝メチル、
（ｉｉ）ｎ＝４３０、ｍ＝６８、ａ、ｂおよびｌ＝０、Ａ１およびＡ２＝アクリルオキシプロピル、Ｒ１＝メトキシ、Ｒ２〜Ｒ１４＝メチル、および
（ｉｉｉ）ｍおよびｎ＝４３０、ａ＝６８、ｂおよびｌ＝０、Ａ１およびＡ２＝アクリルオキシプロピル、Ｒ１およびＲ４＝メトキシ、およびＲ２、Ｒ３、Ｒ５〜Ｒ１４＝メチルである、
式（１）で表される。
【００４０】
さらに別の実施態様において、本発明は、ポリオルガノシロキサンの混合物を提供し、それぞれが、
式中、
（ｉ）ｎ、ａおよびｍ＝１９０、ｌおよびｂ＝０、Ａ１およびＡ２＝メタクリルオキシメチル、Ｒ１〜Ｒ１４＝メチル、
（ｉｉ）ｎ＝１９０、ｍ＝１９０、ｌ、ａおよびｂ＝０、Ａ１およびＡ２＝メタクリルオキシメチル、Ｒ１〜Ｒ３およびＲ５〜Ｒ１４、Ｒ４＝メトキシ、および
（ｉｉｉ）ｍおよびｎ＝１９０、ｌ、ａおよびｂ＝０、Ａ１およびＡ２＝メタクリルオキシメチル、Ｒ１〜Ｒ１４＝メチルである、
式（１）で表される。
【００４１】
本発明によるポリオルガノシロキサンの混合物は、構造中に（メタ）アクリルオキシ基とアルコキシル基の両方を含むことができる。これらの基は、ポリオルガノシロキサンが湿気および光線に曝されたときに硬化することを可能にする。
【００４２】
＜ポリオルガノシロキサンの調製＞
本発明によるポリオルガノシロキサンは、以下の工程：
（１）シラノール末端ポリオルガノシロキサン（１）を（メタ）アクリルオキシ基を有するアルコキシシランでエンドキャッピングする工程；
（２）ポリオルガノシロキサンをシラノール末端ポリオルガノシロキサン（２）と反応させることによって、工程（１）で得られたポリオルガノシロキサンの鎖を伸長する工程；および
（３）工程（２）で得られた生成物に含まれる残留シラノール基をエンドキャップする工程
を含む方法によって調製される。
【００４３】
より具体的には、工程（１）において、反応物は、所望量のシラノールキャッピングが生じるまで、水分の非存在下および有機リチウム触媒の存在下で攪拌しながら反応させる。アルコキシシランに対するシラノール基の所望の当量比は、好ましくは約１：０．９５〜約１：１．５、より好ましくは、約１：１〜約１：１．２である。
【００４４】
キャッピングが所要レベルに達した後に反応混合物中に残っている揮発性物質は、穏やかな加熱、たとえば、５０℃〜１００℃の減圧下で加熱することによって、除去することができる。不活性ガスは、揮発性物質の除去中に反応混合物を通過させることができる。
【００４５】
工程（１）で使用されるシラノール末端反応物は、式（３）内の実質的に任意の有用なシラノール末端材料であり得る。：
【００４６】
【化３】
0006483274.tif 000004
式中、
Ｒ２０およびＲ２１は、それぞれ独立に、Ｃ１〜Ｃ２０アルキル、Ｃ１〜Ｃ２０アルコキシル、Ｃ２〜Ｃ２０アルケニル、Ｃ３〜Ｃ２０シクロアルキルおよびＣ７〜Ｃ２２アラルキルからなる群から選択され；Ｒ１９およびＲ２２は、ヒドロキシル、Ｃ１〜Ｃ２０アルキル、Ｃ１〜Ｃ２０アルコキシル、Ｃ２〜Ｃ２０アルケニル、Ｃ３〜Ｃ２０シクロアルキル、およびＣ７〜Ｃ２２アラルキルからなる群から選択され、Ｒ１９およびＲ２２の少なくとも１つは、ヒドロキシルであり；そしてｘは約１〜約１，２００であり、たとえば、約１０〜約１，０００である。工程（１）におけるシラノール末端ポリオルガノシロキサンは、α、ω−ヒドロキシル末端ポリジメチルシロキサンまたはω−ヒドロキシル末端ポリジメチルシロキサンである。
【００４７】
好ましくは、Ｒ２０およびＲ２１は、それぞれ独立して、Ｃ１〜Ｃ８アルキル、Ｃ１〜Ｃ８アルコキシル、Ｃ２〜Ｃ８アルケニル、Ｃ３〜Ｃ８シクロアルキル、およびＣ７〜Ｃ１６アラルキルからなる群からそれぞれ独立して選択される。より好ましくは、Ｒ２０〜Ｒ２１は、それぞれ独立に、Ｃ１〜Ｃ６アルキルおよびＣ１〜Ｃ６アルコキシルから選択され、例えばメチル、エチル、プロピル、イソプロピル、ｎ−ブチル、ｓｅｃ−ブチル、イソブチル、ｔｅｒｔ−ブチル、ペンチル、ヘキシル、メトキシ、エトキシ、プロポキシ、ｎ−ブトキシ、ｓｅｃ−ブトキシ、イソブトキシ、ｔｅｒｔ−ブトキシ、ｎ−ペントキシ、ｎ−ヘキソキシ等が挙げられる。最も好ましくは、Ｒ１９およびＲ２０はともにメチルである。
【００４８】
一実施態様では、Ｒ１９はヒドロキシルであり、Ｒ２２はＣ１〜Ｃ８アルキル、Ｃ１〜Ｃ８アルコキシル、Ｃ２〜Ｃ８アルケニル、Ｃ３〜Ｃ８シクロアルキルおよびＣ７〜Ｃ１６アラルキルからなる群から選択され、さらに好ましくは、Ｃ１〜Ｃ６アルキルおよびＣ１〜Ｃ６アルコキシルであり、たとえば、メチル、エチル、プロピル、イソプロピル、ｎ−ブチル、ｓｅｃ−ブチル、イソブチル、ｔｅｒｔ−ブチル、ペンチル、ヘキシル、メトキシ、エトキシ、プロポキシ、ｎ−ブトキシ、ｓｅｃ−ブトキシ、イソブトキシ、ｔｅｒｔ−ブトキシ、ｎ−ペントキシ、ｎ−ヘキソキシ等であり、したがって反応物はモノシラノール末端ポリオルガノシロキサン、好ましくはモノシラノール末端ポリジメチルシロキサンである。
【００４９】
別の実施態様では、Ｒ１９およびＲ２０は、ともにヒドロキシルであり、したがって反応物はジシラノール末端ポリオルガノシロキサン、好ましくはジシラノール末端ポリジメチルシロキサンである。
【００５０】
工程（１）におけるシラノール末端オルガノポリシロキサンの粘度は、約２５℃（室温）の温度でブルックフィールド粘度計を用いて測定して約１ｃｐｓ〜約１５０，０００ｃｐｓ、好ましくは約１００ｃｐｓ〜約１０，０００ｃｐｓの範囲内である。
【００５１】
（メタ）アクリルオキシ基を有するアルコキシシランとしては、少なくとも２個のアルコキシ基と少なくとも１個の（メタ）アクリルオキシ基を有するシランが挙げられる。より具体的には、（メタ）アクリルオキシ基を有するアルコキシシランは、式（５）の少なくとも１つの化合物を含む。  
（Ｒ２３）ｆ（Ｒ２４）ｇＳｉ（ＯＲ２５）４−（ｆ＋ｇ）      （５）  
Ｒ２３〜Ｒ２５は、それぞれ独立して、Ｃ１〜２０アルキル、Ｃ２〜２０アルキルおよびＣ６〜２０アリールからなる群から選択され、好ましくはＣ１〜６アルキル、Ｃ２〜６アルキルおよびＣ６〜１４アリール、例えば、メチル、エチル、ｎ−プロピル、イソプロピル、フェニル、ビニルおよびアリル基が挙げられる。Ｒ２３およびＲ２４の少なくとも１つは、（メタ）アクリルオキシ基であり、ｆは０，１または２であり；ｇは０、１または２であり；ｆ＋ｇは１または２である。
【００５２】
本発明に有用な（メタ）アクリルオキシ基を有する代表的なアルコキシシランには、（γ−アクリルオキシメチル）フェネチルトリメトキシシラン、（γ−アクリルオキシメチル）トリメトキシシラン、（γ−アクリルオキシプロピル）メチルビス（トリメチルシロキシ）シラン、（γ−アクリルオキシプロピル）メチルジメトキシシラン、（γ−アクリルオキシプロピル）メチルジエトキシシラン、（γ−アクリルオキシプロピル）トリメトキシシラン、（γ−アクリルオキシプロピル）トリス（トリメチルシロキシ）シラン、（γ−メタクリルオキシプロピル）ビス（トリメチルシロキシ）メチルシラン、（γ−メタクリルオキシメチル）ビス（トリメチルシロキシ）メチルシラン、（γ−メタクリルオキシメチル）メチルジメトキシシラン、（γ−メタクリルオキシメチルフェネチル）トリス（トリメチルシロキシ）シラン、（γ−メタクリルオキシメチル）トリス（トリメチルシロキシ）シラン、（γ−メタクリルオキシプロピル）メチルジメトキシシラン、（γ−メタクリルオキシプロピル）メチルジエトキシシラン、（γ−メタクリルオキシプロピル）トリエトキシシラン、（γ−メタクリルオキシプロピル）トリイソプロポキシシラン、（γ−メタクリルオキシプロピル）トリメトキシシラン、（γ−メタクリルオキシプロピル）トリス（メトキシエトキシ）シラン、および（γ−メタクリルオキシプロピル）トリス（トリメチルシロキシ）シランが挙げられる。
【００５３】
好ましくは、（メタ）アクリルオキシ基を有するアルコキシシランは、（γ−アクリルオキシメチル）フェネチルトリメトキシシラン、（γ−アクリルオキシプロピル）トリメトキシシラン、（γ−アクリルオキシメチル）トリメトキシシランおよびこれらの組み合わせから選択される。
【００５４】
有機リチウム試薬は、好ましくは、メチルリチウム、ｎ−ブチルリチウム、ｓｅｃ−ブチルリチウム、ｔ−ブチルリチウム、ｎ−ヘキシルリチウム、２−エチルヘキシルリチウムおよびｎ−オクチルリチウムなどのアルキルリチウムである。他の有用な触媒には、フェニルリチウム、ビニルリチウム、リチウムフェニルアセチリド、リチウム（トリメチルシリル）アセチリド、リチウムシラノレートおよびリチウムシロキサノレートが含まれる。 有機基は、ジメチルアミン、ジエチルアミン、ジイソプロピルアミンまたはジシクロヘキシルアミンなどのアミン含有基、またはシリコーン含有基であってもよい。
【００５５】
一般に、反応混合物中のリチウムの量は、工程（１）の反応物の重量に基づいて、１ｐｐｍ〜約１０００ｐｐｍ、好ましくは約５ｐｐｍ〜約５００ｐｐｍ、例えば約８ｐｐｍ〜約２００ｐｐｍである。
【００５６】
触媒系に使用される有機リチウム触媒の量は、シラノール基含有反応物の反応性および重合可能なエチレン性不飽和基を含有するアルコキシシランの反応性に依存する。選択される量は、当業者によって容易に決定され得る。
【００５７】
工程（１）の反応は、ほぼ室温（約２５℃）〜約１５０℃の温度で行うことができる。工程が実施される温度は、選択される特定の反応物、触媒系の構成成分の性質および量、および反応が進行し得る時間の長さに依存する。
【００５８】
工程（２）において、反応物は、反応中の生成物の粘度をモニターすることによって、所望の量の鎖伸長が生じるまで、水分の非存在下および有機リチウム触媒の存在下で攪拌しながら反応させる。工程（１）で得られたポリオルガノシロキサン中のアルコキシに対するシラノール基の所望の当量比は、好ましくは約１：０．９５〜約１：１．５、より好ましくは、約１：１〜約１：１．２である。
【００５９】
鎖伸長が必要なレベルに達した後に反応混合物中に残っている揮発性物質は、穏やかな加熱、たとえば、５０℃〜１００℃で減圧下で加熱することによって除去することができる。不活性ガスは、揮発性物質の除去中に反応混合物を通過させることができる。
【００６０】
工程（２）で使用されるシラノール末端反応物は、上記のように式（３）で表すこともでき、上記の範囲の粘度を有する。
【００６１】
工程（２）の有機リチウム触媒は、工程（１）で使用されるものと同じであり得、反応混合物中のリチウムの量は、工程（２）における反応物の重量に基づいて、１ｐｐｍ〜約１０００ｐｐｍ、好ましくは約５ｐｐｍ〜約５００ｐｐｍ、例えば、約８ｐｐｍ〜約２００ｐｐｍである。
【００６２】
好ましい一態様では、シラノール末端ポリオルガノシロキサン（１）はモノシラノール末端ポリオルガノシロキサン、好ましくはモノシラノール末端ポリジメチルシロキサン（ω−ヒドロキシル末端ポリジメチルシロキサン）であり、シラノール末端ポリオルガノシロキサン（２）は、ジシラノール末端ポリオルガノシロキサンであり、好ましくは、ジシラノール末端ポリジメチルシロキサン（α、ω−ヒドロキシル末端ポリジメチルシロキサン）である。
【００６３】
別の好ましい実施態様では、シラノール末端ポリオルガノシロキサン（１）は、ジシラノール末端ポリオルガノシロキサン、好ましくはジシラノール末端ポリジメチルシロキサンであり、シラノール末端ポリオルガノシロキサン（２）は、モノシラノール末端ポリオルガノシロキサン、好ましくはモノシラノール末端ポリジメチルシロキサンである。
【００６４】
別の好ましい実施態様では、シラノール末端ポリオルガノシロキサン（１）および（２）の両方が、ジシラノール末端ポリオルガノシロキサン、好ましくはジシラノール末端ポリジメチルシロキサンである。このように、工程（１）のエンドキャッピングおよび工程（２）における鎖伸長は、反応の間に同時に行われる。
【００６５】
工程（２）における反応は、ほぼ室温（約２５℃）〜約１５０℃の温度で行うことができる。工程が実施される温度は、選択される特定の反応物、触媒系の構成成分の性質および量、および反応が進行し得る時間の長さに依存する。
【００６６】
工程（３）において、工程（２）で得られたポリオルガノシロキサンに含まれる残留シラノールおよびエンドキャッピング剤を、水分の非存在下および有機リチウム触媒の存在下で、生成物中の残留シラノール基がエンドキャップされるまで撹拌しながら反応させる。
【００６７】
工程（３）の有機リチウム触媒は、工程（１）および／または（２）で使用されるものと同じであり得、反応混合物中のリチウムの量は、工程（２）における反応物の重量に基づいて、１ｐｐｍ〜約１０００ｐｐｍ、好ましくは約５ｐｐｍ〜約５００ｐｐｍ、例えば約８ｐｐｍ〜約２００ｐｐｍである。
【００６８】
好ましくは、工程（１）〜３）の有機リチウム触媒は、同一であり、例えばｎ−ブチルリチウムであり、工程（１）〜工程（３）に充分な量の有機リチウム触媒がプロセスの簡素化のために工程（１）で添加される。
【００６９】
反応後、有機リチウム触媒を二酸化炭素と反応させ、炭酸リチウムとして沈殿させ、遠心分離、濾過などの液体−固体分離手段によって反応混合物から除去することができる。
【００７０】
エンドキャップ剤は、特に限定されない。エンドキャッピング剤、例えばエンドキャッピング官能基を有するシランは、当業者に公知である。これらは立体的に嵩高い基を含まないシランであり、したがってポリオルガノシロキサンに含まれる残留シラノールとも反応することができる。
【００７１】
エンドキャッピング剤として使用される適切なシランは、例えば、ジメチルジメトキシシランまたはヘキサメチルジシラザンである。
【００７２】
＜湿気および放射線硬化性組成物＞
別の態様において、本発明は、以下の成分：
（ａ）本発明のポリオルガノシロキサン、
（ｂ）光開始剤、
（ｃ）湿気触媒、
（ｄ）反応性可塑剤、および
（ｅ）任意に、湿気架橋剤
を含む、湿気および放射線硬化性組成物を提供する。
【００７３】
＜成分（ａ）＞
上記のポリオルガノシロキサンは、成分の総重量に基づき、２０〜９０重量％、好ましくは３０〜８０重量％の量で存在する。上記の異なるポリオルガノシロキサンの混合物を成分（ａ）として使用することができる。
【００７４】
＜成分（ｂ）＞
湿気および放射線硬化性接着剤組成物は、放射線硬化、好ましくは、十分なＵＶ照射を受けたとき組成物のＵＶ硬化を開始させるための光開始剤をさらに含む。
【００７５】
本発明に有用な光開始剤は特に限定されない。適する光開始剤は、限定はされないが、有機過酸化物、アゾ化合物、キノン、ベンゾフェノン、ニトロソ化合物、ハロゲン化アクリル、ヒドラゾン、メルカプト化合物、ピリリウム化合物、トリアクリルイミダゾール、ビスイミダゾール、クロロアルキルトリアジン、ベンゾインエーテル、ベンジルケタール、チオキサントン、アセトフェノン、アシルホスフィンオキサイド、アルファヒドロキシルケトン、アルファアミノケトン、上記化合物の誘導体およびそれらの混合物が含まれる。
【００７６】
例示的な光開始剤は、２，２−ジメトキシ−２−フェニルアセトフェノン（Ｃｉｂａ  Ｓｐｅｃｉａｌｔｙ  ＣｈｅｍｉｃａｌｓからＩｒｇａｃｕｒｅ  ６５１の商標で入手可能）などのベンジルケタール；２，２−ジエトキシアセトフェノン（「ＤＥＡＰ」、Ｆｉｒｓｔ  Ｃｈｅｍｉｃａｌ  Ｃｏｒｐｏｒａｔｉｏｎから入手可能）などのアセトフェノン誘導体；２−ヒドロキシ−２−メチル−１−フェニル−プロパン−１−オン（「ＨＭＰＰ」、Ｃｉｂａ  Ｓｐｅｃｉａｌｔｙ  ＣｈｅｍｉｃａｌｓからＤａｒｏｃｕｒ  １１７３の商標で入手可能）；１−ヒドロキシ−シクロヘキシル−フェニルケトン（Ｃｉｂａ  Ｓｐｅｃｉａｌｔｙ  ＣｈｅｍｉｃａｌｓからＩｒｇａｃｕｒｅ１８４の名で入手可能）；２−ベンジル−２−Ｎ、Ｎ−ジメチルアミノ−１−（４−モルホリノフェニル）−１−ブタノン（Ｃｉｂａ  Ｓｐｅｃｉａｌｔｙ  ＣｈｅｍｉｃａｌｓからＩｒｇａｃｕｒｅ  ３６９の商標で入手可能）；２−メチル−１−（４−（メチルチオ）フェニル）−２−モルホリノプロパン−１−オン（Ｃｉｂａ  Ｓｐｅｃｉａｌｔｙ  ＣｈｅｍｉｃａｌｓからＩｒｇａｃｕｒｅ  ９０７の商標で入手可能）；または２，４，６−トリメチルベンゾイルジフェニルホスフィンオキサイド（「ＴＰＯ」、ＨＭＰＰ（Ｉｒｇａｃｕｒｅ  ４２６５）と５０／５０重量％ブレンドのＣｉｂａ  Ｓｐｅｃｉａｌｔｙ  Ｃｈｅｍｉｃａｌｓから入手可能）、ビス（２，６−ジメトキシベンゾイル）−２，４，４−トリメチルペンチルホスフィンオキシド（Ｃｉｂａ  Ｓｐｅｃｉａｌｔｙ  Ｃｈｅｍｉｃａｌｓから入手可能な、Ｉｒｇａｃｕｒｅ  １７００としてのＨＭＰＰと比率に応じてＩｒｇａｃｕｒｅ  １８５０または１８００としての１−ヒドロキシ−シクロヘキシル−フェニル−ケトン（または、ＨＣＰＫ）との２５／７５重量％のブレンド）、またはビス（２，４，６−トリメチルベンゾイル）−フェニルホスフィンオキシド（Ｃｉｂａ  Ｓｐｅｃｉａｌｔｙ  ＣｈｅｍｉｃａｌｓからＩｒｇａｃｕｒｅ  ８１９の商標で入手可能）などのアシルホスフィンオキシドが挙げられる。
【００７７】
好ましい一実施態様では、本発明に有用な光開始剤は、２−ヒドロキシ−２−メチル−１−フェニル−プロパン−１−オン、ビス（２，４，６−トリメチルベンゾイル）−フェニルホスフィンオキシド、１−ヒドロキシ−シクロヘキシル−フェニルケトン、２，４，６−トリメチルベンゾイルジフェニルホスフィンオキシド、およびこれらの組み合わせからなる群から選択される。より好ましくは、光開始剤は、２−ヒドロキシ−２−メチル−１−フェニル−プロパン−１−オンである。
【００７８】
本発明による湿気及び放射線硬化性接着剤組成物において、成分（ｂ）は、成分の総重量に基づき、０．１〜５重量％、好ましくは１〜３重量％の量で存在する。
【００７９】
＜成分（ｃ）＞
湿気および放射線硬化性接着剤組成物は、湿気の存在下で組成物の湿気硬化を開始させる湿気硬化触媒をさらに含む。
【００８０】
本発明の湿気および放射線硬化性接着剤組成物において典型的に使用される湿気硬化触媒は、湿気硬化を促進するために有用であることが知られているものを含む。触媒は、金属触媒および非金属触媒を含む。本発明に有用な金属触媒の金属部分の例は、スズ、チタン、ジルコニウム、鉛、コバルト鉄、アンチモン、マンガン、ビスマスおよび亜鉛化合物を含む。
【００８１】
一実施態様では、組成物の湿気硬化を促進するのに有用なスズ化合物は、これには限定されないが、ジメチルジネオデカノエートスズ（Ｍｏｍｅｎｔｉｖｅ  Ｐｅｒｆｏｒｍａｎｃｅ  Ｍａｔｅｒｉａｌｓ  Ｉｎｃ．からＦＯＭＲＥＺ  ＵＬ−２８Ａの商品名で入手可能）、ジブチルスズジラウレート、ジブチルスズジアセテート、ジブチルスズジメトキシド、スズオクトエート、イソブチルスズトリセエロエート（ｉｓｏｂｕｔｙｌｔｉｎｔｒｉｃｅｒｏａｔｅ）、ジブチルスズオキサイド、可溶化ジブチルスズオキサイド、ジブチルスズビスジイソオクチルフタレート、ビス−トリプロポキシシリルジオクチルスズ、ジブチルスズビスアセチルアセトン、シリル化ジブチルスズジオキサイド、カルボメトキシフェニルスズトリスウベレート、イソブチルスズトリセロエート、ジメチルスズジブチレート、ジメチルスズジネオデカノエート、酒石酸トリエチルスズ、ジブチルスズジベンゾエート、オレイン酸スズ、ナフテン酸スズ、ブチルスズトリ−２−エチルヘキシルヘキソエート、スズブチレート、ジオクチルスズジデシルメルカプチド、ビス（ネオデカノイルオキシ）ジオクチルスタンナン、ジメチルビス（オレオイルオキシ）スタンナンが含まれる。
【００８２】
１つの好ましい実施態様では、湿気硬化触媒は、ジメチルジネオデカノエートスズ（Ｍｏｍｅｎｔｉｖｅ  Ｐｅｒｆｏｒｍａｎｃｅ  Ｍａｔｅｒｉａｌｓ  Ｉｎｃ．から商品名ＦＯＭＲＥＺ  ＵＬ−２８で入手可能）、ジオクチルスズジデシルメルカプチド（Ｍｏｍｅｎｔｉｖｅ  Ｐｅｒｆｏｒｍａｎｃｅ  Ｍａｔｅｒｉａｌｓ  Ｉｎｃ．から商品名ＦＯＭＲＥＺ  ＵＬ−３２で入手可能）、ビス（ネオデカノイルオキシ）ジオクチルスタンナン（Ｍｏｍｅｎｔｉｖｅ  Ｐｅｒｆｏｒｍａｎｃｅ  Ｍａｔｅｒｉａｌｓ  Ｉｎｃ．から商品名ＦＯＭＲＥＺ  ＵＬ−３８で入手可能）、ジメチルビス（オレオイルオキシ）スタンナン（Ｍｏｍｅｎｔｉｖｅ  Ｐｅｒｆｏｒｍａｎｃｅ  Ｍａｔｅｒｉａｌｓ  Ｉｎｃ．から商品名ＦＯＭＲＥＺ  ＵＬ−５０で入手可能）、およびそれらの組み合わせから成る群から選択される。より好ましくは、湿気硬化触媒は、ジメチルジネオデカノエートスズである。
【００８３】
本発明による湿気及び放射線硬化性接着剤組成物において、成分（ｃ）は全成分の総重量に基づき、０．１〜０．５重量％、好ましくは０．１〜０．３重量％の量で存在する。
【００８４】
＜成分（ｄ）＞
湿気および放射線硬化性組成物は、反応性可塑剤をさらに含むことができる。
【００８５】
本明細書で使用される「反応性可塑剤」という用語は、その末端または主鎖に反応性ケイ素基を有する高分子量可塑剤を意味し、ポリオルガノシロキサンと反応し、硬化の間に架橋ネットワーク中に存在する。
【００８６】
本発明に有用な反応性可塑剤は特に限定されない。１つの適切な例は、当技術分野で公知の従来の方法によって調製することができるモノ（メタ）アクリルオキシ末端直鎖ポリオルガノシロキサンホモポリマーであり、例えば、米国特許第６１４０４４４号に開示され、その内容は、参照により全体が組み込まれる。具体的には、モノ（メタ）アクリルオキシ末端ポリオルガノシロキサンホモポリマーは、（メタ）アクリルオキシメチル）フェネチル、（メタ）アクリルオキシメチルおよび（メタ）アクリルオキシプロキシル基で終端された直鎖ポリジメチルシロキサンからなる群から選択される。より具体的には、反応性可塑剤として使用されるポリオルガノシロキサンホモポリマーは、（メタ）アクリルオキシおよびＣ１〜Ｃ２０アルコキシ、好ましくはＣ１〜Ｃ６アルコキシ、より好ましくはメチルでともに停止される。
【００８７】
本発明による湿気及び放射線硬化性接着剤組成物において、成分（ｄ）は、成分の総重量に基づき、１０〜６０重量％、好ましくは１５〜５０重量％の量で存在する。
【００８８】
＜成分（ｅ）＞
湿気および放射線硬化性接着剤組成物は、任意に湿気架橋剤を含んでいてもよい。
【００８９】
例示的な湿気架橋剤は、ビニルトリクロロシラン、ビニルトリメトキシシラン、ビニルトリエトキシシラン、β−（３，４−エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、γ−メタクリルオキシプロピルメチルジメトキシシラン、ｐ−スチリルトリメトキシシラン、γ−メタクリルオキシプロピルトリメトキシシラン、γ−メタクリルオキシプロピルメチルジエトキシシラン、γ−メタアクリルオキシプロピルトリエトキシシラン、γ−アクリルオキシプロピルトリメトキシシラン、Ｎ−（β−アミノエチル）−γ−アミノプロピルメチルジメトキシシラン、Ｎ−（β−アミノエチル）−γ−アミノプロピルトリメトキシシラン、Ｎ−（β−アミノエチル）−γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、Ｎ−２−（アミノエチル）−γ−アミノプロピルトリエトキシシラン、γ−メルカプトプロピルトリメトキシシラン、γ−メルカプトプロピルトリエトキシシラン、メルカプトメチルトリメトキシシラン、ジメトキシ−３−メルカプトプロピルメチルシラン、２−（２−アミノエチルチオエチル）ジエトキシメチルシラン、３−（２−アセトキシエチルチオプロピル）ジメトキシメチルシラン、２−（２−アミノエチルチオエチル）トリエトキシシラン、ジメトキシメチル−３−（３−フェノキシプロピルチオプロピル）シラン、ビス（トリエトキシシリルプロピル）ジスルフィド、ビス（トリエトキシシリルプロピル）テトラスルフィド、１，４−ビス（トリエトキシシリル）ベンゼン、ビス（トリエトキシシリル）エタン、１，６−ビス（トリメトキシシリル）ヘキサン、１，８−ビス（トリエトキシシリル）オクタン、１，２−ビス（トリメトキシシリル）デカン、ビス（トリエトキシシリルプロピル）アミン、ビス（トリメトキシシリルプロピル）ウレア、トリス−（３−トリメトキシシリルプロピル）イソシアヌレート、γ−クロロプロピルトリメトキシシラン、γ−ウレイドプロピルトリエトキシシラン、トリメチルシラノール、ジフェニルシランジオール、トリフェニルシラノール、γ−トリエトキシシリルプロピル（メタ）アクリレートおよびヘキシルトリメトキシシランである。
【００９０】
好ましくは、湿気および放射線硬化性接着剤組成物は、湿気架橋剤を含み、ビニルトリメトキシシラン、１，６−ビス（トリメトキシシリル）ヘキサン、１，８−ビス（トリメトキシシリル）オクタン、γ−（メタ）アクリルオキシプロピルトリメトキシシラン、およびそれらの組み合わせからなる群から選択される。より好ましくは、湿気架橋剤は、Ｄｙｎａｓｙｌａｎ  ＶＴＭＯの商品名でＥｖｏｎｉｋから入手可能なビニルトリメトキシシランである。
【００９１】
成分（ｅ）は、全成分の総重量に基づき、１〜５重量％、好ましくは０．１〜３重量％の量で存在する。
【００９２】
＜その他の成分＞
湿気及び放射線硬化性接着剤組成物は、流動性、調剤性、貯蔵安定性、硬化性及び硬化した生成物の物理的性質などのシーラント組成物の特性を改良又は改質するための１種以上の任意の添加剤、樹脂成分などをさらに含んでもよい。
【００９３】
必要に応じてシーラント組成物に含まれ得る成分は、例えば、鎖伸長剤、有機または無機充填剤、チキソトロープ剤、希釈剤、改質剤、顔料および染料などの着色剤、防腐剤、安定剤、可塑剤、滑剤、消泡剤、レベリング剤などを含有していてもよいが、これに限定されない。
【００９４】
本発明において有用な適切な鎖伸長剤は、メトキシ、エトキシ、トリエトキシシリルエチル末端ポリジメチルシロキサンなどを含むが、これに限定されない。 典型的な鎖伸長剤は、ＤＭＳ−ＸＭ１１（Ｇｅｌｅｓｔ、Ｉｎｃ．、Ｍｏｒｒｉｓｖｉｌｌｅ、Ｐａ。から入手可能）などのメトキシ末端ポリジメチルシロキサン、ＤＭＳ−ＥＸ２１（Ｇｅｌｅｓｔ、Ｉｎｃ．、Ｍｏｒｒｉｓｖｉｌｌｅ、ＰＡから入手可能）などのジメトキシ（エポキシプロポキシプロピル）末端ポリジメチルシロキサン、ＤＭＳ−ＸＥ１１（Ｇｅｌｅｓｔ、Ｉｎｃ．、Ｍｏｒｒｉｓｖｉｌｌｅ、ＰＡから入手可能）などのエトキシ末端ジメチルシロキサン、およびＤＭＳ  ＸＴ１１（Ｇｅｌｅｓｔ、Ｉｎｃ．、Ｍｏｒｒｉｓｖｉｌｌｅ、ＰＡから入手可能）などのトリエトキシシリルエチル末端ポリジメチルシロキサンである。
【００９５】
存在する場合、成分（ｅ）は、本発明による湿気および放射線硬化性接着剤組成物の全成分の総重量に対して、５〜３０重量％、好ましくは１０〜２０重量％の量で存在する。
【００９６】
本発明に任意に用いることができる適する充填剤は、シリカ、珪藻土、アルミナ、酸化亜鉛、酸化鉄、酸化マグネシウム、酸化スズ、酸化チタン、水酸化マグネシウム、水酸化アルミニウム、炭酸マグネシウム、硫酸バリウム、石こう、ケイ酸カルシウム、タルク、ガラスビーズ、セリサイト活性化白土、ベントナイト、窒化アルミニウム、窒化ケイ素等の無機充填材；ポリメチルメタクリレート、ポリエチルメタクリレート、ポリプロピルメタクリレート、ポリブチルメタクリレート、ポリアクリロニトリル、ポリスチレン、ポリブタジエン、ポリペンタジエン、ポリイソプレン、ポリイソプロピレンなどの有機充填剤が挙げられるが、これらに限定されない。充填剤は、単独で又は組み合わせて使用することができる。
【００９７】
本発明で任意に用いることができる適するチキソトロピック剤には、タルク、ヒュームシリカ、表面処理された超微粒炭酸カルシウム、アルミナ微粒子、板状アルミナ、モンモリロナイト等の層状化合物、ホウ酸アルミニウムホイスカー等の針状化合物が挙げられるが、これらに限定されない。タルク、ヒュームシリカおよび微細アルミナが好ましいチキソトロープ剤である。
【００９８】
一実施態様では、本発明は、湿気および放射線硬化性組成物であって、
ここで重量百分率は全ての成分の全重量に基づき、
２０〜９０重量％、好ましくは３０〜８０重量％の成分（ａ）；
０．１〜５重量％、好ましくは１〜３重量％の成分（ｂ）；
０．１〜０．５重量％、好ましくは０．１〜０．３重量％の成分（ｃ）；
１０〜６０重量％、好ましくは１５〜５０重量％の成分（ｄ）；
１〜５重量％、好ましくは１〜３重量％の成分（ｅ）；
５〜３０重量％、好ましくは１０〜２０重量％の鎖伸長剤、
を含有する、硬化性組成物を提供する。
【００９９】
本発明の湿気および放射線硬化性接着剤組成物は液体の形態であり、組成物のブルックフィールド粘度は好ましくは２５℃で約５０ｃｐｓ〜約４０，０００ｃｐｓである。このような粘度範囲の液体接着剤組成物は、良好な流動性を有し、基板への塗布や注入が容易である。ここでのブルックフィールド粘度は、２５℃でスピンドルを備えたブルックフィールド回転粘度計（ＢＲＯＯＫＦＩＥＬＤ、ＵＳから入手可能なデジタルブルックフィールド粘度計、ＤＶ−ＩＩ  ＋）を用いてＡＳＴＭ  Ｄ１０８４−１９９７によって測定される。試験のためのスピンドルの選択は、接着剤組成物の粘度レベルに依存する。
【０１００】
本発明の湿気および放射線硬化性接着剤組成物は、鮮明な外観、たとえば、光線透過率９５％以上、放射線および湿気硬化後のヘイズ値が１％未満といった鮮明な外観および優れた光学特性を有する。
【０１０１】
＜湿気および放射線硬化性接着剤組成物の調製＞
メカニカルスターラー、コンデンサー、温度計、加熱マントル、窒素導入口および添加漏斗を備えたミキサーに成分（ａ）および（ｄ）を入れ、８０℃まで加熱する。内容物を真空下で１２０ｒｐｍで３時間混合し、次いで真空下で室温まで冷却する。次いで成分（ｃ）、（ｄ）、（ｅ）および／または鎖伸長剤を真空下でミキサーに添加する。すべての成分について１時間混合した後、窒素で真空を中止する。
【０１０２】
＜基板貼り合わせ工程＞
本発明の別の態様は、基板を結合する方法であって、
（ｉ）本発明の湿気および放射線接着剤組成物を被結合基板上に塗布する工程、
（ｉｉ）結合される基板をラミネートまたは積み重ねてアセンブリを形成する工程、
（ｉｉｉ）アセンブリを光照射する工程；および
（ｉｖ）アセンブリを室温に置く工程
を含む方法を提供する。
【０１０３】
具体的には、本発明による接着剤組成物は、自動ディスペンシングシステムによって所定の経路に従って基材の表面上に加圧下でコーティングすることができる。次に、別の基板を接着剤上にラミネートし、ディスペンサー、例えば、ディスペンサーＫＡＲ０３（飯沼ゲージ製作所製）を用いて両基板の高低差を制御する。接着剤が接着領域全体で自己平坦化された後、硬化のために光照射が上から下へ行われる。本明細書では、光の照射には、光源（紫外線、可視光など）や高エネルギー線（電子線、α線、γ線、Ｘ線など）を用いることができ、好ましくは、約２００ｎｍ〜約４００ｎｍの波長範囲の紫外線である。エネルギー線量は３０００ｍＪ／ｃｍ２以上であり、出力密度は約１００ｍＷ／ｃｍ２である。使用されるＵＶランプは、Ｌｏｃｔｉｔｅ  ＵＶＡＬＯＣ  １０００のようなものであってもよく、照射時間は、一般に、約５秒〜約３０秒であってもよい。
【０１０４】
周辺領域は不透明部分内にあるので、ＵＶ照射によって硬化させることはできない。本発明の接着剤組成物の湿気硬化性に応じて、室温で約２４時間保存することにより、さらなる装置および加工の必要もなく、接着部分を完全に硬化させることができる。
【０１０５】
＜硬化した接着剤生成物＞
本発明の別の態様はまた、湿気および放射線硬化性接着剤組成物から製造された硬化接着剤生成物を提供する。
【０１０６】
驚くべきことに、本発明の接着剤組成物の硬化接着剤生成物は、非常に軟質であり、特に、ショア００硬度が低く、伸びが改善され、それと同時に、高温高湿下での良好な安定性および高い透明性を含む良好な特性を有する。このように、硬化接着剤生成物は、ディスプレイパネル、タッチパネルおよび光学デバイスに使用するのに適しており、収縮を大きく減少させ、光漏れを引き起こすことが知られている基板に蓄積された応力を吸収することができる。
【０１０７】
一実施態様では、組成物の硬化反応生成物は、ＡＳＴＭ  Ｄ２２４０に従って測定して２５℃で、硬化から７日後に０〜５０、好ましくは１５〜４５のショア００硬度を有する。
【０１０８】
別の実施態様では、組成物の硬化反応生成物は、ＡＳＴＭ  Ｄ４１２に従って測定して２５℃で硬化から７日後に１００％〜４００％、好ましくは１５０％〜３５０％の伸び率を有する。
【０１０９】
＜湿気および放射線硬化性接着剤組成物の使用＞
本発明の湿気および放射線硬化性接着剤組成物は、ハンドヘルドデバイスおよびディスプレイ（ＨＨＤＤ）用の液体光学的透明接着剤（ＬＯＣＡ）として、特に、ディスプレイパネル、タッチパネルおよび光学デバイスの製造における様々な素子の接着またはラミネートに用いることができる。
【０１１０】
例えば、本発明の湿気及び放射線硬化性接着剤組成物は、透明基板を別の透明基板と接着又はラミネートすること、又は透明基板を不透明基板と接着又はラミネートすることに使用することができる。透明基板は、ガラス及び透明プラスチック等を含み、不透明基板は、金属、不透明プラスチック、セラミック、石、革及び木材等を含む。プラスチックは、例えば、ポリ（メチルメタクリレート）（ＰＭＭＡ）、ポリカーボネート（ＰＣ）またはポリエステル（ＰＥＴ）などであってもよい。
【０１１１】
以下の例は、当業者が本発明をより良く理解し実施するのを助けることを意図するものである。本発明の範囲は実施例に限定されるものではなく、特許請求の範囲に規定されている。全ての部およびパーセンテージは、特に明記しない限り、重量に基づく。
【実施例】
【０１１２】
＜例＞
＜ＣＥ−ＡＰＤＭＳＴ−１  ＰＤＭＳの合成＞
メカニカルスターラー、加熱マントル、スパージチューブおよび温度計を備えた５リットルの４つ口丸底フラスコに、３５０ｇのω−ヒドロキシル末端ポリジメチルシロキサン（粘度が１００ｃｐｓ、ＡＢ  Ｓｐｅｃｉａｌｔｙ  ＳｉｌｉｃｏｎｅｓからＭＯＨ  １００の商品名で市販されている）を入れた。流体を６０℃の温度に加熱し、窒素で３０分間スパージした後、さらに３０分間真空にして、水および二酸化炭素などの揮発性成分を除去した。３−アクリルオキシプロピルトリメトキシシラン（「ＡＰＴＭＳ」、１５．５６ｇ、Ｇｅｌｅｓｔから市販されている）およびｎ−ブチルリチウムのヘキサン溶液（１．６Ｍ；０．１２ｍｌ、Ｓｉｇｍａ−Ａｌｄｒｉｃｈから市販されている）を順次反応器に加えた。混合物を真空下、６０℃の温度で３時間保持した。
【０１１３】
次いで、反応器に窒素保護下で２１８７．５ｇのα，ω−ヒドロキシル末端ポリジメチルシロキサン（粘度６０００ｃｐｓ、Ｍａｓｉｌ  ＳＦＲ  ６０００の商品名でＥｍｅｒａｌｄ  Ｐｅｒｆｏｒｍａｎｃｅ  Ｍａｔｅｒｉａｌｓから市販されている）を充填した。流体を真空下で６０℃の温度に加熱し、６０分間維持した。ジメチルジメトキシシラン（１０．５ｇ、Ｇｅｌｅｓｔから市販されている）を、窒素保護下で反応器にゆっくりと加え、混合物を６０℃で３時間維持した。次いで、ドライアイス（１ｇ）を反応混合物に添加して触媒をクエンチした。混合物を真空ストリッピングして揮発性成分を除去した。最終生成物（ＣＥ−ＡＰＤＭＳＴ−１  ＰＤＭＳと称する）は、式（１）で表される鎖延長アクリルオキシプロピルジメトキシシリル末端ＰＤＭＳ（ポリジメチルシロキサン）の混合物であり、
式中、
（ｉ）ｎ＝４３０、ｍおよびａ＝６８、ｌおよびｂ＝０、Ａ１およびＡ２＝アクリルオキシプロピル、Ｒ１およびＲ４＝メトキシ、およびＲ２、Ｒ３、Ｒ５〜Ｒ１４＝メチル（混合物の＞８０重量％）；
（ｉｉ）ｎ＝４３０、ｌ、ｍおよびａ＝６８、ｂ＝０、Ａ１およびＡ２＝アクリルオキシプロピル、Ｒ１〜Ｒ３およびＲ５〜Ｒ１４＝メチル、およびＲ４＝メトキシ（混合物の約５重量％）；
（ｉｉｉ）ｎ＝４３０、ｌ、ｍ、ａおよびｂ＝６８、Ａ１およびＡ２＝アクリルオキシプロピル、Ｒ１〜Ｒ１４＝メチル（混合物の５重量％未満）；
である。
【０１１４】
＜ＣＥ−ＡＰＤＭＳＴ−２  ＰＤＭＳの合成＞  
メカニカルスターラー、加熱／冷却ジャケットを備えた１ガロンの反応器に、１５００ｇ（７９．０％）のα，ω−ヒドロキシル末端ポリジメチルシロキサン（６０００ｃｐｓの粘度を有し、Ｅｍｅｒａｌｄ  Ｐｅｒｆｏｒｍａｎｃｅ  Ｍａｔｅｒｉａｌｓから商品名Ｍａｓｉｌ  ＳＦＲ  ６０００で市販されている）を入れた。流体を８０℃の温度に加熱し、６０分間真空にし、水および二酸化炭素などの揮発性成分を除去した。ＡＰＴＭＳ（１１．６９ｇ、０．９２％、Ｇｅｌｅｓｔから市販されている）およびヘキサン溶液中のｎ−ブチルリチウム（１．６Ｍ；１．２１ｍｌ、０．０４２％、Ｓｉｇｍａ−Ａｌｄｒｉｃｈから市販されている）を順次反応器に添加した。混合物を真空下６０℃の温度で１．５時間維持した。
【０１１５】
次いで、反応器に窒素保護下でω−ヒドロキシル末端ポリジメチルシロキサン３１２ｇ（１６．４３％）（１００ｃｐｓの粘度を有し、ＭＯＨ１００の商品名でＡＢ  Ｓｐｅｃｉａｌｔｙ  Ｓｉｌｉｃｏｎｅｓから市販されている）を充填した。混合物を真空下、６０℃の温度で２．５時間維持した。ジメチルジメトキシシラン（Ｇｅｌｅｓｔから市販されている）７５ｇ（５．９２％）を窒素保護下で反応器にゆっくりと加え、混合物を６０℃で３時間維持した。次いで、ドライアイス（１ｇ）を反応混合物に添加して触媒をクエンチした。混合物を真空ストリッピングして揮発性成分を除去した。最終生成物（ＣＥ−ＡＰＤＭＳＴ−２  ＰＤＭＳと称する）は、式（１）で表される鎖延長アクリルオキシプロピルジメトキシシリル末端ＰＤＭＳの混合物であり、
式中、
（ｉ）ｎ＝４３０、ｍおよびａ＝６８、ｌおよびｂ＝０、Ａ１およびＡ２＝アクリルオキシプロピル、Ｒ２、Ｒ３、Ｒ５〜Ｒ１４＝メチル、Ｒ１およびＲ４＝メトキシ（混合物の＞７０重量％）；
（ｉｉ）ｎ＝４３０、ｍ＝６８、ａ、ｂおよびｌ＝０、Ａ１およびＡ２＝アクリルオキシプロピル、Ｒ１＝メトキシ、Ｒ２〜Ｒ１４＝メチル；および
（ｉｉｉ）ｍおよびｎ＝４３０、ａ＝６８、ｂおよびｌ＝０、Ａ１およびＡ２＝アクリルオキシプロピル、Ｒ１およびＲ４＝メトキシ、およびＲ２、Ｒ３、Ｒ５〜Ｒ１４＝メチル；
である。
【０１１６】
＜ＣＥ−ＡＰＤＭＳＴ−３  ＰＤＭＳの合成＞
メカニカルスターラー、加熱／冷却ジャケットを備えた２ガロンの反応器に、α，ω−ヒドロキシル末端ポリジメチルシロキサン（７５０ｃｐｓの粘度を有し、商品名Ｍａｓｉｌ  ＳＦＲ  ７５０でＥｍｅｒａｌｄ  Ｐｅｒｆｏｒｍａｎｃｅ  Ｍａｔｅｒｉａｌｓから市販されている）４４８３．５ｇ（９７．９５％）を入れた。流体を８０℃の温度に加熱し、６０分間真空にし、水および二酸化炭素などの揮発性成分を除去した。メタクリルオキシメチルメチルジメトキシシラン（４５．７７ｇ、１．０％、ＸＬ−３２の商品名でＷａｃｋｅｒから市販されている）およびｎ−ブチルリチウムのヘキサン溶液（１．６Ｍ；３．５２ｍｌ、０．０５％、Ｇｅｌｅｓｔから市販されている）を反応器に連続して添加した。 混合物を真空下、５０℃の温度で３時間維持した。
【０１１７】
次いで、ドライアイス（１ｇ）を反応混合物に加えて触媒をクエンチし、後に、３０分真空にし、揮発性成分を除去した。ヘキサメチルジシラザン（Ｇｅｌｅｓｔから市販されている）４５．７７ｇ（１％）を窒素保護下で反応器にゆっくりと加え、混合物を１２０℃まで加熱し、６時間維持した。混合物を真空下で１２０℃で２時間ストリッピングして揮発成分を除去し、次いで室温まで冷却した。最終生成物（ＣＥ−ＡＰＤＭＳＴ−３  ＰＤＭＳと称する）は、式（１）で表される鎖延長メタクリルオキシメチルジメチルシリル末端ＰＤＭＳの混合物であり、
式中、
（ｉ）ｎ、ａおよびｍ＝１９０、ｌおよびａ＝０、Ａ１およびＡ２＝メタクリルオキシメチル、Ｒ１〜Ｒ１４＝メチル（混合物の約８０重量％）；
（ｉｉ）ｎ＝１９０、ｍ＝１９０、ｌ、ａおよびｂ＝０、Ａ１およびＡ２＝メタクリルオキシメチル、Ｒ１〜Ｒ３およびＲ５〜Ｒ１４＝メチルおよびＲ４＝メトキシ；および
（ｉｉｉ）ｍおよびｎ＝１９０、ｌ、ａおよびｂ＝０、Ａ１およびＡ２＝メタクリルオキシメチル、Ｒ１〜Ｒ１４＝メチル
である。
【０１１８】
＜ＤＭＡ−６０００の合成＞  
メカニカルスターラー、加熱／冷却ジャケットを備えた２ガロンの反応器に、４９３２．５ｇのα，ω−ヒドロキシル末端ポリジメチルシロキサン（６０００ｃｐｓの粘度を有し、Ｅｍｅｒａｌｄ  Ｐｅｒｆｏｒｍａｎｃｅ  ＭａｔｅｒｉａｌｓからＭａｓｉｌ  ＳＦＲ  ６０００の商品名で市販されている）を入れた。流体を５０℃の温度に加熱し、６０分間真空にし、水および二酸化炭素などの揮発性成分を除去した。ＡＰＴＭＳ（６５ｇ、Ｇｅｌｅｓｔから市販されている）およびヘキサン溶液中のｎ−ブチルリチウム（１．６Ｍ；３．９ｍｌ、Ｓｉｇｍａ−Ａｌｄｒｉｃｈから市販されている）を順次反応器に添加した。混合物を真空下、５０℃の温度で４時間維持した。次いで、ドライアイス（１ｇ）を反応混合物に添加して触媒をクエンチした。混合物を真空ストリッピングして揮発性成分を除去した。最終生成物は、ジアクリルオキシプロピルジメトキシシリル末端直鎖ＰＤＭＳホモポリマーであり、比較例で使用されるＤＭＡ−６０００と称される。
【０１１９】
＜反応性可塑剤の合成＞  
メカニカルスターラー、加熱マントル、スパージチューブおよび温度計を備えた５リットルの４つ口丸底フラスコに、２４２５ｇのω−ヒドロキシル末端ポリジメチルシロキサン（１０００ｃｐｓの粘度を有し、ＭＯＨ  １０００の商品名でＡＢ  Ｓｐｅｃｉａｌｔｙ  Ｓｉｌｉｃｏｎｅｓから市販されている）を入れた。流体を６０℃の温度に加熱し、窒素で３０分間スパージした後、さらに３０分間真空にして、水および二酸化炭素などの揮発性成分を除去した。γ−アクリルオキシプロピルトリメトキシシラン（「ＡＰＴＭＳ」、３６ｇ、Ｇｅｌｅｓｔから市販されている）およびヘキサン溶液中のｎ−ブチルリチウム（１．６Ｍ；１．８９ｍｌ、Ｓｉｇｍａ−Ａｌｄｒｉｃｈから市販されている）を順次反応器に添加した。混合物を真空下、６０℃の温度で３時間維持した。次いで、ドライアイス（１ｇ）を反応混合物に添加して触媒をクエンチした。混合物を真空ストリッピングして揮発性成分を除去した。最終生成物は、モノアクリルオキシプロピルジメトキシシリル末端直鎖ＰＤＭＳであり、表１に示す接着剤組成物中の反応性可塑剤として使用される。
【０１２０】
＜鎖伸長剤の合成＞
メカニカルスターラー、加熱／冷却ジャケットを備えた２ガロンの反応器に４４００ｇのα，ω−ヒドロキシル末端ポリジメチルシロキサン（粘度７０ｃｐｓを有し、Ｍａｓｉｌ  ＳＦＲ  ７０の商品名でＥｍｅｒａｌｄ  Ｐｅｒｆｏｒｍａｎｃｅ  Ｍａｔｅｒｉａｌｓから市販されている）を入れた。流体を６０℃の温度に加熱し、６０分間真空にし、水および二酸化炭素などの揮発性成分を除去した。ジメチルジメトキシシラン（３２０ｇ、Ｇｅｌｅｓｔから市販されている）およびヘキサン溶液中のｎ−ブチルリチウム（１．６Ｍ；３．６４ｍｌ、Ｓｉｇｍａ−Ａｌｄｒｉｃｈから市販されている）を順次反応器に添加した。混合物を窒素保護下、６０℃の温度で３時間維持した。次いで、ドライアイス（１ｇ）を反応混合物に添加して触媒をクエンチした。混合物を真空ストリッピングして揮発性成分を除去した。実施例では、最終生成物を鎖伸長剤として使用する。
【０１２１】
上記の調製方法に従って、本発明による接着剤組成物を得た。成分の名前と量は表１に記載する。
【０１２２】
【表１】
0006483274.tif 000005
１光開始剤：Ｄａｒｏｃｕｒ  １１７３の商品名でＣｉｂａ  Ｓｐｅｃｉａｌｔｙ  Ｃｈｅｍｉｃａｌｓから市販されている２−ヒドロキシ−２−メチル−１−フェニル−プロパン−１−オン
２湿気触媒：Ｍｏｍｅｎｔｉｖｅ  Ｐｅｒｆｏｒｍａｎｃｅ  Ｍａｔｅｒｉａｌｓ  Ｉｎｃ．からＦＯＭＲＥＺ  ＵＬ−２８の商品名で市販されているジメチルジネオデカノエートスズ
３鎖伸長剤：上記のように合成されたメトキシ基でエンドキャップされた直鎖状構造のＰＤＭＳ
４湿気架橋剤：Ｄｙｎａｓｙｌａｎ  ＶＴＭＯの商品名でＥｖｏｎｉｋから入手可能なビニルトリメトキシシラン
【０１２３】
テストのために、全ての成分（総量約５０グラム）をプラスチックジャーに添加し、次いで毎回３０００ｒｐｍで３０秒間スピードミキサーで３回スパンした。３２グラムの材料を両側面にポリエチレンフィルムとガラスの一片を有する６インチ×６インチの金属フレームに注ぎ、続いて７５ｍＷ／ｃｍ２のＵＶＡ強度で両面から６０秒間ＵＶ暴露した。ポリエチレンフィルムを剥がし、テストすべき硬化生成物を２５℃、５０％相対湿度の部屋に７日間保持した。
【０１２４】
表１の組成物の硬化生成物のＡＳＴＭ  Ｄ２２４０による硬度およびＡＳＴＭ  Ｄ４１２による伸びを表２に示す。  
【０１２５】
【表２】
0006483274.tif 000006
【０１２６】
表１に示すように、例Ａ〜Ｆは、本発明による鎖延長ポリオルガノシロキサンを有する接着剤組成物の本発明の例である。例Ｇは、１つのジ（メタ）アクリルオキシ末端直鎖ポリオルガノシロキサンホモポリマーのみを含み、従来の接着剤配合物の典型的な例である比較例として記載される。
【０１２７】
表２に示すように、例Ａ〜Ｆの硬化生成物のショア００硬度の結果は、従来のＵＶおよび湿気硬化性シリコーン系接着剤、例えば例Ｇの範囲（５０〜７０）よりも著しく低い２５〜４０の範囲内である。
【０１２８】
表２において、例Ａ〜Ｆの硬化生成物の伸長率結果が例Ｇのものよりもはるかに大きいことも明らかであり、これは本発明の接着剤組成物が従来の配合物よりもはるかに軟質であることを示している。
【０１２９】
このような優れた結果は、ポリオルガノシロキサンのポリマー鎖上の架橋性官能基の制御が、硬化生成物の柔軟性および伸びの改善をもたらすという仮定に起因すると考えられる。したがって、アセンブリおよび光漏れの際の基板に蓄積される応力は、本発明の接着剤によって大きく吸収され、減少することができる。
【０１３０】
さらに、テスト中、本発明の接着剤は、異なる基材に対する良好な接着性、良好な透過率、室温、高温および高湿度下での良好な安定性を含む特性も示した。